(57)【特許請求の範囲】
【請求項１】
下記式（Ｉ）で表される重合性棒状ネマチック液晶性化合物および光学活性化合物を含むコレステリック液晶性組成物。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項２】
上記式（Ｉ）で表される重合性棒状ネマチック液晶性化合物が、Δｎが０．３５乃至０．８０のネマチック相を示す請求項１に記載のコレステリック液晶性組成物。
【請求項３】
Ｑ１およびＱ２の重合性基が、ビニル基またはイソプロペニル基である請求項１に記載のコレステリック液晶性組成物。
【請求項４】
Ｌ１およびＬ５に含まれるアルキレン基が、１乃至１２の炭素原子数を有する請求項１に記載のコレステリック液晶性組成物。
【請求項５】
光学活性化合物が、エチレン性不飽和重合性基を有する請求項１に記載のコレステリック液晶性組成物。
【請求項６】
さらに光重合開始剤を含む請求項１に記載のコレステリック液晶性組成物。
【請求項７】
下記式（Ｉ）で表される重合性棒状ネマチック液晶性化合物および光学活性化合物を含むコレステリック液晶性組成物を配向および重合させることにより得られるコレステリック配向性光学薄膜。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項８】
下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項９】
重合性棒状ネマチック液晶性化合物の繰り返し単位が、光学薄膜の面に対して実質的に垂直な方向に螺旋軸を有するようにねじれ配向している請求項７または８に記載のコレステリック配向性光学薄膜。
【請求項１０】
光学薄膜に隣接して、重合性棒状ネマチック液晶性化合物を実質的に水平に配向させる機能を有する水平配向膜が設けられている請求項７または８に記載のコレステリック配向性光学薄膜。
【請求項１１】
４００乃至８５０ｎｍの範囲内に選択反射波長領域を有する請求項７または８に記載のコレステリック配向性光学薄膜。
【請求項１２】
下記式（Ｉ）で表される重合性棒状ネマチック液晶性化合物および光学活性化合物を含むコレステリック液晶性組成物を配向および重合させることにより得られるコレステリック配向性光学薄膜およびλ／４板を有するコレステリック偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項１３】
下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜およびλ／４板を有するコレステリック偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項１４】
反射板、下記式（Ｉ）で表される重合性棒状ネマチック液晶性化合物および光学活性化合物を含むコレステリック液晶性組成物を配向および重合させることにより得られるコレステリック配向性光学薄膜およびλ／４板を、この順に有するコレステリック反射型偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項１５】
反射板、下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜およびλ／４板を、この順に有するコレステリック反射型偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項１６】
反射板、下記式（Ｉ）で表される重合性棒状ネマチック液晶性化合物および光学活性化合物を含むコレステリック液晶性組成物を配向および重合させることにより得られるコレステリック配向性光学薄膜、λ／４板および液晶セルを、この順に有する液晶表示装置。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【請求項１７】
反射板、下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜、λ／４板および液晶セルを、この順に有する液晶表示装置。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【発明の詳細な説明】
【０００１】
【産業上の利用分野】
本発明は、コレステリック液晶性組成物、コレステリック配向性光学薄膜、コレステリック偏光板、コレステリック反射型偏光板および液晶表示装置に関する。
【０００２】
【従来の技術】
コレステリック液晶性組成物から形成した光学薄膜が、特定の波長に対する選択反射を示すことは、よく知られている現象である（例えば、表面Vol. 22, 538(1984)記載）。選択反射波長の半値幅は、コレステリック液晶のΔｎに依存する。従来のコレステリック液晶のΔｎは一般に小さい値であるため、コレステリック液晶性組成物から形成した光学薄膜の選択反射波長の半値幅も、同様に狭い幅になっている。
光学薄膜を可視領域内のなるべく広い範囲で反射させるため、従来から様々な手段が提案されている。特開平１−２０７３２８号公報には、コレステリック反射膜を加熱し、その半値幅を広げる方法が提案されている。また、欧州特許６９０６９４０Ａ２号明細書には、重合固定処理において、コレステリック螺旋ピッチの幅を拡張する方法が開示されている。さらに、米国特許５４８６９３５号明細書には、Δｎが大きい値を示すコレステリック液晶として、シアノトランを用いることが提案されている。
【０００３】
【発明が解決しようとする課題】
これまで提案されたコレステリック反射膜の半値幅を広げる手段は、処理が煩雑であったり、コストが高かったり、効果が不充分であったりして、実用化するには問題があった。そこで、狭い半値幅のコレステリック反射膜を多数積層する手段が提案され（R. Mauer, SID'90Digest記載）、実際に使用されている。多層膜には、製造コストと層の剥離の問題があるが、実用的な代替え手段が未だ提案されていない状況である。
本発明の目的は、Δｎが大きくコレステリック反射膜に利用可能な重合性棒状ネマチック液晶性化合物およびコレステリック液晶性組成物を提供することである。
また、本発明の目的は、半値幅が広いコレステリック配向性光学薄膜、コレステリック偏光板およびコレステリック反射型偏光板を提供することでもある。
さらに、本発明の目的は、光の利用効率が高い液晶表示装置を提供することでもある。
【０００４】
【課題を解決するための手段】
本発明の目的は、下記（１）〜（６）のコレステリック液晶性組成物、下記（７）〜（１１）のコレステリック配向性光学薄膜、下記（１２）〜（１３）のコレステリック偏光板、下記（１４）〜（１５）のコレステリック反射型偏光板および下記（１６）〜（１７）の液晶表示装置により達成された。
（１）下記式（Ｉ）で表される重合性棒状ネマチック液晶性化合物および光学活性化合物を含むコレステリック液晶性組成物。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（２）上記式（Ｉ）で表される重合性棒状ネマチック液晶性化合物が、Δｎが０．３５乃至０．８０のネマチック相を示す（１）に記載のコレステリック液晶性組成物。
（３）Ｑ１およびＱ２の重合性基が、ビニル基またはイソプロペニル基である（１）に記載のコレステリック液晶性組成物。
【０００５】
（４）Ｌ１およびＬ５に含まれるアルキレン基が、１乃至１２の炭素原子数を有する（１）に記載のコレステリック液晶性組成物。
（５）光学活性化合物が、エチレン性不飽和重合性基を有する（１）に記載のコレステリック液晶性組成物。
（６）さらに光重合開始剤を含む（１）に記載のコレステリック液晶性組成物。
【０００６】
（７）下記式（Ｉ）で表される重合性棒状ネマチック液晶性化合物および光学活性化合物を含むコレステリック液晶性組成物を配向および重合させることにより得られるコレステリック配向性光学薄膜。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（８）下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（９）重合性棒状ネマチック液晶性化合物の繰り返し単位が、光学薄膜の面に対して実質的に垂直な方向に螺旋軸を有するようにねじれ配向している（７）または（８）に記載のコレステリック配向性光学薄膜。
（１０）光学薄膜に隣接して、重合性棒状ネマチック液晶性化合物を実質的に水平に配向させる機能を有する水平配向膜が設けられている（７）または（８）に記載のコレステリック配向性光学薄膜。
（１１）４００乃至８５０ｎｍの範囲内に選択反射波長領域を有する（７）または（８）に記載のコレステリック配向性光学薄膜。
【０００７】
（１２）下記式（Ｉ）で表される重合性棒状ネマチック液晶性化合物および光学活性化合物を含むコレステリック液晶性組成物を配向および重合させることにより得られるコレステリック配向性光学薄膜およびλ／４板を有するコレステリック偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（１３）下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜およびλ／４板を有するコレステリック偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【０００８】
（１４）反射板、下記式（Ｉ）で表される重合性棒状ネマチック液晶性化合物および光学活性化合物を含むコレステリック液晶性組成物を配向および重合させることにより得られるコレステリック配向性光学薄膜およびλ／４板を、この順に有するコレステリック反射型偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（１５）反射板、下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜およびλ／４板を、この順に有するコレステリック反射型偏光板。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【０００９】
（１６）反射板、下記式（Ｉ）で表される重合性棒状ネマチック液晶性化合物および光学活性化合物を含むコレステリック液晶性組成物を配向および重合させることにより得られるコレステリック配向性光学薄膜、λ／４板および液晶セルを、この順に有する液晶表示装置。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
（１７）反射板、下記式（Ｉ）で表される重合性棒状ネマチック液晶性化合物およびエチレン性不飽和重合性基を有する光学活性化合物を含むコレステリック液晶性組成物を配向および重合させることにより得られるコレステリック配向性光学薄膜、λ／４板および液晶セルを、この順に有する液晶表示装置。
（Ｉ）Ｑ１−Ｌ１−Ａｒ１−（Ｌ２−Ａｒ２）ｍ−（Ｌ３−Ａｒ３）ｎ−Ｌ４−Ａｒ４−Ｌ５−Ｑ２
式中、Ａｒ１、Ａｒ２、Ａｒ３およびＡｒ４は、それぞれ独立に、芳香族環または芳香族性複素環であり；Ｌ１は、−ＣＯ−Ｏ−アルキレン基−Ｏ−であり；Ｌ５は、−Ｏ−アルキレン基−Ｏ−ＣＯ−であり；Ｌ２、Ｌ３およびＬ４は、それぞれ独立に、単結合、−Ｃ≡Ｃ−Ｃ≡Ｃ−、−Ｃ≡Ｃ−、−Ｃ≡Ｃ−ＣＨ＝ＣＨ−Ｃ≡Ｃ−または−Ｃ≡Ｃ−Ｃ≡Ｃ−Ｃ≡Ｃ−であって、Ｌ２、Ｌ３およびＬ４には少なくとも二つのエチニレン結合が含まれ；ｍおよびｎは、０または１であり；そして、Ｑ１およびＱ２は、それぞれ独立に、エチレン性不飽和重合性基である。
【００１０】
【発明の効果】
本発明者は研究の結果、少なくとも二つのエチニレン（−Ｃ≡Ｃ−）結合を含むトラン系化合物の両末端に二つの重合性基を導入して、重合性棒状ネマチック液晶性化合物を得ることに成功した。この化合物は、Δｎが大きくコレステリック反射膜に利用することができる。すなわち、この重合性棒状ネマチック液晶性化合物と光学活性化合物（カイラル剤）とを含むコレステリック液晶性組成物から、コレステリック反射膜として機能するコレステリック配向性光学薄膜が得られる。
得られるコレステリック反射膜は、単一層であっても半値幅が広い。従って、このコレステリック反射膜を利用したコレステリック偏光板あるいはコレステリック反射型偏光板として、優れた光学的機能を示す。さらに、このコレステリック反射型偏光板を用いた液晶表示装置は、光を選択的に反射するため、光の利用効率が高い。
【００１１】
【発明の実施の形態】
図１は、コレステリック反射型偏光板を用いた液晶表示装置の断面模式図である。
図１（ａ）に示す透過型液晶表示装置は、反射板（ＲＰ）、バックライト（ＢＬ）、コレステリック配向性光学薄膜（１）、λ／４板（２）、下偏光板（３ａ）、液晶セル（４）および上偏光板（３ｂ）の順序の構成を有する。
図１（ｂ）に示す反射型液晶表示装置は、反射板（ＲＰ）、バックライト（ＢＲ）、コレステリック配向性光学薄膜（１）、λ／４板（２）、偏光板（３）および液晶セル（４）の順序の構成を有する。
バックライト（ＢＲ）を液晶表示装置の側面に配置して、光を導光板により側面からコレステリック配向性光学薄膜（１）の直下（図１のＢＬの位置）まで誘導してもよい。コレステリック配向性光学薄膜（１）とλ／４板（２）との間、あるいはλ／４板（２）と下偏光板（３ａ）または偏光板（３）との間に、光拡散板を設けてもよい。偏光板（３ａ、３ｂ、３）と液晶セル（４）との間に光学補償シートを挿入してもよい。
【００１２】
［重合性棒状ネマチック液晶性化合物］
重合性棒状ネマチック液晶性化合物は、下記式（Ｉ）で表される。
（Ｉ）Ｑ1-Ｌ1-Ａｒ1-（Ｌ2-Ａｒ2 ）m-（Ｌ3-Ａｒ3 ）n-Ｌ4-Ａｒ4-Ｌ5-Ｑ2
式（Ｉ）において、Ａｒ1 、Ａｒ2 、Ａｒ3 およびＡｒ4 は、それぞれ独立に、芳香族環または芳香族性複素環である。
芳香族環の例には、ベンゼン環、インデン環、ナフタレン環、アズレン環、フルオレン環、フェナントレン環、アントラセン環、アセナフチレン環、ビフェニレン環、ナフタセン環、トリフェニレン環およびピレン環が含まれる。
芳香族性複素環は、一般に五員または六員の不飽和複素環である。複素環は最多二重結合を含むことが好ましい。芳香族性複素環に、他の複素環、芳香族環または脂肪族環が縮合していてもよい。芳香族性複素環の例には、フラン環、チオフェン環、ピロール環、オキサゾール環、イソオキサゾール環、チアゾール環、イソチアゾール環、イミダゾール環、ピラゾール環、フラザン環、ピラン環、ピリジン環、ピリダジン環、ピリミジン環、ピラジン環、インドール環、イソインドール環、ベンゾフラン環、ベンゾチオフェン環、ベンゾチアゾール環、ベンゾオキサゾール環、インドリジン環、クロメン環、キノリン環、イソキノリン環、キノリジン環、プリン環、インダゾール環、キナゾリン環、シンノリン環、キノキサリン環、フタラジン環、プテリジン環、カルバゾール環、アクリジン環およびフェナントリジン環が含まれる。
【００１３】
芳香族性複素環よりも芳香族環の方が好ましく、ベンゼン環がさらに好ましい。−Ａｒ1−、−Ａｒ2−、−Ａｒ3−および−Ａｒ4−は、ｐ−フェニレンであることが特に好ましい。
芳香族環および芳香族性複素環は、置換基を有していてもよい。置換基の例には、ハロゲン原子（Ｆ、Ｃｌ、Ｂｒ）、カルボキシル、シアノ、アルキル基、シクロアルキル基およびアルコキシ基が含まれる。
上記アルキル基は、分岐を有していてもよい。アルキル基の炭素原子数は、１乃至２０であることが好ましく、１乃至１５であることがより好ましく、１乃至１０であることがさらに好ましく、１乃至６であることが最も好ましい。
上記シクロアルキル基は、シクロヘキシルであることが好ましい。
上記アルコキシ基は、分岐を有していてもよい。アルコキシ基の炭素原子数は、１乃至２０であることが好ましく、１乃至１５であることがより好ましく、１乃至１０であることがさらに好ましく、１乃至６であることが最も好ましい。
【００１４】
式（Ｉ）において、Ｌ１およびＬ５は、それぞれ独立に、Ｑ−ＣＯ−Ｏ−アルキレン基−Ｏ−Ａｒである。Ｑは重合性基（Ｑ１またはＱ２）であり、Ａｒは最も重合性基に近い芳香族環または芳香族性複素環（Ａｒ１またはＡｒ４）である。
上記アルキレン基は、分岐または環状構造を有していてもよい。アルキレン基の炭素原子数は、１乃至３０であることが好ましく、１乃至２０であることがより好ましく、１乃至１５であることがさらに好ましく、１乃至１２であることが最も好ましい。
【００１５】
式（Ｉ）において、Ｌ2 、Ｌ3 およびＬ4 は、それぞれ独立に、以下の例から選ばれる。ただし、Ｌ2 、Ｌ3 およびＬ4 には少なくとも二つのエチニレン結合（−Ｃ≡Ｃ−）が含まれる。
（Ｌ−１０）単結合
（Ｌ−１１）−Ｃ≡Ｃ−Ｃ≡Ｃ−
（Ｌ−１２）−Ｃ≡Ｃ−
（Ｌ−１３）−Ｃ≡Ｃ−ＣＨ＝ＣＨ−Ｃ≡Ｃ−
（Ｌ−１４）−Ｃ≡Ｃ−Ｃ≡Ｃ−Ｃ≡Ｃ−
【００１６】
式（Ｉ）において、ｍおよびｎは、０または１である。ｍは０または１でｎは０（芳香族環または芳香族性複素環の数が２または３）であることが好ましく、ｍは１でｎは０（芳香族環または芳香族性複素環の数が３）であることが最も好ましい。
式（Ｉ）において、Ｑ1 およびＱ2 は、それぞれ独立に、エチレン性不飽和重合性基である。重合性基（Ｑ）の例を以下に示す。
【００１７】
【化１】
0003999400.tif 000002
【００１８】
【化２】
0003999400.tif 000003
【００１９】
【化３】
0003999400.tif 000004
【００２０】
以下に、重合性棒状ネマチック液晶性化合物の具体例を示す。具体例（１）〜（８）、（１３）〜（１８）および（２１）〜（２３）が本願発明の定義を満足する。
【００２１】
【化４】
0003999400.tif 000005
【００２２】
【化５】
0003999400.tif 000006
【００２３】
【化６】
0003999400.tif 000007
【００２４】
【化７】
0003999400.tif 000008
【００２５】
【化８】
0003999400.tif 000009
【００２６】
【化９】
0003999400.tif 000010
【００２７】
【化１０】
0003999400.tif 000011
【００２８】
【化１１】
0003999400.tif 000012
【００２９】
【化１２】
0003999400.tif 000013
【００３０】
【化１３】
0003999400.tif 000014
【００３１】
【化１４】
0003999400.tif 000015
【００３２】
【化１５】
0003999400.tif 000016
【００３３】
【化１６】
0003999400.tif 000017
【００３４】
【化１７】
0003999400.tif 000018
【００３５】
【化１８】
0003999400.tif 000019
【００３６】
【化１９】
0003999400.tif 000020
【００３７】
【化２０】
0003999400.tif 000021
【００３８】
【化２１】
0003999400.tif 000022
【００３９】
【化２２】
0003999400.tif 000023
【００４０】
【化２３】
0003999400.tif 000024
【００４１】
【化２４】
0003999400.tif 000025
【００４２】
【化２５】
0003999400.tif 000026
【００４３】
【化２６】
0003999400.tif 000027
【００４４】
重合性棒状ネマチック液晶性化合物は、Δｎが０．２５以上のネマティック相を示すことが好ましく、Δｎが０．３５乃至０．８０のネマティック相を示すことがさらに好ましい。
重合性基のない棒状ネマチック液晶性化合物については、様々な文献（例えば、Y. Goto et.al., Mol. Cryst. Liq. Cryst. 1995, Vol. 260, pp.23-28）に記載がある。重合性基（Ｑ1 およびＱ2 ）は、公知の方法で棒状ネマチック液晶性化合物に導入できる。
二種類以上の重合性棒状ネマチック液晶性化合物を併用してもよい。二種類以上の重合性棒状ネマチック液晶性化合物を併用すると、配向温度を低下させることができる。
【００４５】
［コレステリック液晶性組成物］
重合性棒状ネマチック液晶性化合物と光学活性化合物（カイラル剤）とを混合することによりコレステリック液晶性組成物が得られる。光学活性化合物としては公知のカイラル剤（例えば、液晶デバイスハンドブック、第３章４−３項、ＴＮ、ＳＴＮ用カイラル剤、１９９頁、日本学術振興会第１４２委員会編、１９８９に記載）を用いることができる。光学活性化合物は、一般に不斉炭素原子を含むが、不斉炭素原子を含まない軸性不斉化合物あるいは面性不斉化合物もカイラル剤として用いることができる。軸性不斉化合物または面性不斉化合物の例には、ビナフチル、ヘリセン、パラシクロファンおよびこれらの誘導体が含まれる。
光学活性化合物（カイラル剤）は、重合性基を有していてもよい。光学活性化合物が重合性基を有する場合は、重合性棒状ネマチック液晶性化合物の重合反応により、棒状ネマチック液晶性繰り返し単位と光学活性構造とを有するポリマーを形成することができる。光学活性化合物の重合性基は、重合性棒状ネマチック液晶性化合物の重合性基と同様の基であることが好ましい。従って、光学活性化合物の重合性基も、エチレン性不飽和重合性基（Ｑ−１〜Ｑ−６）であることが最も好ましい。
光学活性化合物の使用量は、重合性棒状ネマチック液晶性化合物の量の０．０１乃至２００モル％であることが好ましい。
【００４６】
コレステリック液晶性組成物には、重合反応のための重合開始剤を添加することが好ましい。重合反応には、熱重合開始剤を用いる熱重合反応と光重合開始剤を用いる光重合反応とが含まれる。光重合反応が好ましい。
光重合開始剤の例には、α−カルボニル化合物（米国特許２３６７６６１号、同２３６７６７０号の各明細書記載）、アシロインエーテル（米国特許２４４８８２８号明細書記載）、α−炭化水素置換芳香族アシロイン化合物（米国特許２７２２５１２号明細書記載）、多核キノン化合物（米国特許３０４６１２７号、同２９５１７５８号の各明細書記載）、トリアリールイミダゾールダイマーとｐ−アミノフェニルケトンとの組み合わせ（米国特許３５４９３６７号明細書記載）、アクリジンおよびフェナジン化合物（特開昭６０−１０５６６７号公報、米国特許４２３９８５０号明細書記載）およびオキサジアゾール化合物（米国特許４２１２９７０号明細書記載）が含まれる。
光重合開始剤の使用量は、塗布液の固形分の０．０１乃至２０重量％であることが好ましく、０．５乃至５重量％であることがさらに好ましい。
【００４７】
［コレステリック配向性光学薄膜］
コレステリック配向性光学薄膜は、コレステリック液晶性組成物を配向および重合させることにより得られる。コレステリック液晶性組成物を、支持体上の水平配向膜の上に塗布して水平配向させ、さらに重合させることにより、コレステリック配向性光学薄膜を製造することが好ましい。
【００４８】
支持体としては、光学的異方性が小さい透明支持体を用いることが好ましい。支持体が透明であるとは、光透過率が８０％以上であることを意味する。光学的異方性が小さいとは、具体的には、面内レターデーション（Ｒｅ）が２０ｎｍ以下であることが好ましく、１０ｎｍ以下であることがさらに好ましく、５ｎｍ以下であることが最も好ましい。また、厚み方向のレターデーション（Ｒth）は、１００ｎｍ以下であることが好ましく、５０ｎｍ以下であることがさらに好ましく、３０ｎｍ以下であることが最も好ましい。面内レターデーション（Ｒｅ）と厚み方向のレターデーション（Ｒth）は、それぞれ下記式で定義される。
Ｒｅ＝（ｎｘ−ｎｙ）×ｄ
Ｒth＝［｛（ｎｘ＋ｎｙ）／２｝−ｎｚ］×ｄ
式中、ｎｘおよびｎｙは、透明支持体の面内屈折率であり、ｎｚは透明支持体の厚み方向の屈折率であり、そしてｄは透明支持体の厚さである。
【００４９】
支持体の材料としては、ガラスまたはポリマーが用いられる。ポリマーの例には、セルロースエステル、ポリカーボネート、ポリスルホン、ポリエーテルスルホン、ポリアクリレートおよびポリメタクリレートが含まれる。セルロースエステルが好ましく、アセチルセルロースがさらに好ましく、トリアセチルセルロースが最も好ましい。支持体として用いるポリマーフイルムは、ソルベントキャスト法により形成することが好ましい。
支持体の厚さは、２０乃至５００μｍであることが好ましく、５０乃至２００μｍであることがさらに好ましい。
支持体とその上に設けられる層との接着を改善するため、支持体に表面処理（例、グロー放電処理、コロナ放電処理、紫外線（ＵＶ）処理、火炎処理）を実施してもよい。支持体の上に、接着層（下塗り層）を設けてもよい。
【００５０】
水平配向膜は、有機化合物（好ましくはポリマー）のラビング処理、無機化合物の斜方蒸着、マイクログルーブを有する層の形成、あるいはラングミュア・ブロジェット法（ＬＢ膜）による有機化合物（例、ω−トリコサン酸、ジオクタデシルメチルアンモニウムクロライド、ステアリル酸メチル）の累積のような手段で、設けることができる。さらに、電場の付与、磁場の付与あるいは光照射により、配向機能が生じる配向膜も知られている。ポリマーのラビング処理により形成する配向膜が特に好ましい。ラビング処理は、ポリマー層の表面を、紙や布で一定方向に、数回こすることにより実施する。
【００５１】
配向膜上へのコレステリック液晶性組成物の塗布は、公知の方法（例、カーテンコーティング法、押し出しコーティング法、ダイレクトグラビアコーティング法、ダイコーティング法、スピンコーティング法、ディップコーティング法、スプレーコーティング法、スライドコーティング法）により実施できる。
塗布したコレステリック液晶性組成物を加熱することにより、液晶性組成物を配向させる。加熱温度は、２００℃以下であることが好ましく、１３０℃以下であることがさらに好ましい。
配向処理により、重合性棒状ネマチック液晶性化合物が、光学薄膜の面に対して実質的に垂直な方向に螺旋軸を有するようにねじれ配向している光学薄膜が得られる。
【００５２】
配向させた重合性棒状ネマチック液晶性化合物は、さらに重合させる。熱重合よりも光重合の方が好ましい。光照射は、紫外線を用いることが好ましい。
照射エネルギーは、２０ｍＪ／ｃｍ2 乃至５０Ｊ／ｃｍ2 であることが好ましく、１００乃至８００ｍＪ／ｃｍ2 であることがさらに好ましい。光重合反応を促進するため、加熱条件下で光照射を実施してもよい。
重合反応により、下記式（II）で表される棒状ネマチック液晶性繰り返し単位を有するポリマーと光学活性化合物とを含むコレステリック配向性光学薄膜（光学活性化合物が重合性基を有しない場合）、あるいは、下記式（II）で表される棒状ネマチック液晶性繰り返し単位と光学活性構造とを有するポリマーを含むコレステリック配向性光学薄膜（光学活性化合物が重合性基を有する場合）が得られる。
【００５３】
（II）-Ｌ1-Ａｒ1-（Ｌ2-Ａｒ2 ）m-（Ｌ3-Ａｒ3 ）n-Ｌ4-Ａｒ4-Ｌ5-
式（II）において、Ａｒ1 、Ａｒ2 、Ａｒ3 およびＡｒ4 は、それぞれ独立に、芳香族環または芳香族性複素環である。芳香族環および芳香族性複素環の定義および例は、式（Ｉ）と同様である。
式（II）において、Ｌ1 およびＬ5 は、それぞれ独立に、単結合あるいは−Ｏ−、−ＣＯ−、−アルキレン基−およびそれらの組み合わせから選ばれる二価の連結基である。Ｌ1 およびＬ5 は、式（Ｉ）のＬ1 およびＬ5 に、Ｑ1 およびＱ2 の重合性基が変化した連結基（重合性基エチレン性不飽和基ならばアルキレン基、エポキシ基ならばアルキレンオキシ基）が結合したものに相当する。
式（II）において、Ｌ2 、Ｌ3 およびＬ4 は、それぞれ独立に、単結合、−アルケニレン基−または−アルキニレン基−であって、Ｌ2 、Ｌ3 およびＬ4 には少なくとも二つのエチニレン結合が含まれる。Ｌ2 、Ｌ3 およびＬ4 の定義および例は、式（Ｉ）のＬ2 、Ｌ3 およびＬ4 と同様である。
式（II）において、ｍおよびｎは、０または１である。式（Ｉ）と同様に、ｍは０または１でｎは０（芳香族環または芳香族性複素環の数が２または３）であることが好ましく、ｍは１でｎは０（芳香族環または芳香族性複素環の数が３）であることが最も好ましい。
【００５４】
コレステリック配向性光学薄膜の厚さは、０．１乃至５０μｍであることが好ましく、０．５乃至１０μｍであることがより好ましく、１乃至５μｍであることがさらに好ましく、２乃至５μｍであることがさらにまた好ましく、３乃至５μｍであることが最も好ましい。
コレステリック配向性光学薄膜は、４００乃至８５０ｎｍの範囲内に選択反射波長領域を有することが好ましく、４００乃至７００ｎｍの範囲内に選択反射波長領域を有することがさらに好ましい。
【００５５】
［コレステリック配向性光学薄膜］
コレステリック配向性光学薄膜とλ／４板とを積層することによりコレステリック偏光板が得られる。
λ／４板については、特開平８−１４６１６号、同１０−６８８１６号、同１０−９０５２１号の各公報に記載がある。
【００５６】
［コレステリック反射型偏光板］
コレステリック配向性光学薄膜に反射板を設けることで、コレステリック反射型偏光板が得られる。
反射板としては、金属板または金属箔で覆ったポリマーフイルムが一般に用いられる。
【００５７】
［液晶表示装置］
コレステリック反射型偏光板は、様々な表示モード、例えば、ＴＮ（Twisted Nematic）、ＩＰＳ（In-Plane Switching）、ＦＬＣ（Ferroelectric Liquid Crystal）、ＯＣＢ（Optically Compensatory Bend）、ＳＴＮ（Supper Twisted Nematic）、ＶＡ（Vertically Aligned）あるいはＨＡＮ（Hybrid Aligned Nematic）の液晶表示装置に用いることができる。
透過型液晶表示装置では液晶セルの両側に二枚、反射型液晶表示装置では、液晶セルと反射板との間に一枚の偏光板を設ける。
偏光板は、一般に偏光膜と保護膜からなる。
偏光膜には、ヨウ素系偏光膜、二色性染料を用いる染料系偏光膜やポリエン系偏光膜がある。ヨウ素系偏光膜および染料系偏光膜は、一般にポリビニルアルコール系フイルムを用いて製造する。
保護膜は偏光膜の両面に設けられる。光学補償シートの透明支持体を、偏光膜の一方の側の保護膜としても機能させることができる。それ以外の偏光膜の保護膜としては、光学的等方性が高いセルロースエステルフイルム、特にトリアセチルセルロースフイルムを用いることが好ましい。
【００５８】
【実施例】
［実施例１］
ガラス板上に、スピンコート法で厚さ０．５μｍのポリイミド系水平配向膜を形成した。配向膜の表面をラビング処理して、重合性棒状ネマチック液晶性化合物（４）および下記の光学活性化合物（カイラル剤）のメチルエチルケトン溶液（コレステリック液晶性組成物）をスピンコート法で塗布し、厚さ１．５μｍの薄膜を形成した。重合性棒状ネマチック液晶性化合物（４）のΔｎは、０．３８であった。
【００５９】
【化２７】
0003999400.tif 000028
【００６０】
薄膜を１２０℃に加熱し、コレステリックモノドメイン相を形成した。さらに６００ｍＪ／ｃｍ2 の紫外線を照射し、重合性棒状ネマチック液晶性化合物（４）の末端ビニル基を重合させ、配向状態を固定した。このようにして、コレステリック配向性光学薄膜を作製した。
コレステリック配向性光学薄膜の透過率を測定した。測定結果を図２に示す。半値幅は、ほぼ１００ｎｍであった。
【００６１】
［比較例１］
ガラス板上に、スピンコート法で厚さ０．５μｍのポリイミド系水平配向膜を形成した。配向膜の表面をラビング処理して、下記の重合性棒状ネマチック液晶性化合物（ｘ）および下記の光学活性化合物（カイラル剤）のメチルエチルケトン溶液（コレステリック液晶性組成物）をスピンコート法で塗布し、厚さ１．５μｍの薄膜を形成した。重合性棒状ネマチック液晶性化合物（ｘ）のΔｎは、０．４６であった。
【００６２】
【化２８】
0003999400.tif 000029
【００６３】
薄膜を１２０℃に加熱し、コレステリック相を形成した。さらに６００ｍＪ／ｃｍ2 の紫外線を照射し、重合性棒状ネマチック液晶性化合物（ｘ）の末端ビニル基を重合させ、配向状態を固定した。このようにして、コレステリック配向性光学薄膜を作製した。
コレステリック配向性光学薄膜の透過率を測定したところ、ほとんど選択反射を示さなかった。
【００６４】
［実施例２］
ガラス板上に、スピンコート法で厚さ０．５μｍのポリイミド系水平配向膜を形成した。配向膜の表面をラビング処理して、重合性棒状ネマチック液晶性化合物（４）および実施例１で用いた光学活性化合物（カイラル剤）のメチルエチルケトン溶液（コレステリック液晶性組成物）をスピンコート法で塗布し、厚さ４．５μｍの薄膜を形成した。
薄膜を１４５℃に加熱し、コレステリックモノドメイン相を形成した。さらに６００ｍＪ／ｃｍ2 の紫外線を照射し、重合性棒状ネマチック液晶性化合物（４）の末端ビニル基を重合させ、配向状態を固定した。このようにして、コレステリック配向性光学薄膜を作製した。
コレステリック配向性光学薄膜の透過率を測定した。測定結果を図３に示す。半値幅は、ほぼ２５０ｎｍであった。
【００６５】
［実施例３］
ガラス板上に、スピンコート法で厚さ０．５μｍのポリイミド系水平配向膜を形成した。配向膜の表面をラビング処理して、重合性棒状ネマチック液晶性化合物（４）および下記の重合性光学活性化合物（カイラル剤）のメチルエチルケトン溶液（コレステリック液晶性組成物）をスピンコート法で塗布し、厚さ１．５μｍの薄膜を形成した。
【００６６】
【化２９】
0003999400.tif 000030
【００６７】
薄膜を１２０℃に加熱し、コレステリックモノドメイン相を形成した。さらに６００ｍＪ／ｃｍ2 の紫外線を照射し、重合性棒状ネマチック液晶性化合物（４）の末端ビニル基を重合させ、配向状態を固定した。このようにして、コレステリック配向性光学薄膜を作製した。
コレステリック配向性光学薄膜の透過率の半値幅は、ほぼ１００ｎｍであった。
【００６８】
［実施例４］
実施例１で作製したコレステリック配向性光学薄膜を用いて、図１の（ａ）に示す構成の透過型液晶表示装置を作成した。得られた液晶表示装置は、比較的少ない光量でも、明るい画像が得られた。
【図面の簡単な説明】
【図１】コレステリック反射型偏光板を用いた液晶表示装置の断面模式図である。
【図２】実施例１で作製したコレステリック配向性光学薄膜の透過率を示すグラフである。
【図３】実施例２で作製したコレステリック配向性光学薄膜の透過率を示すグラフである。
【符号の説明】
１  コレステリック配向性光学薄膜
２  λ／４板
３、３ａ、３ｂ  偏光板
４  液晶セル
ＢＬ  バックライト
ＲＰ  反射板
【図１】
0003999400.tif 000031
【図２】
0003999400.tif 000032
【図３】
0003999400.tif 000033